(57)【要約】【課題】  ポリテトラフルオロエチレン（ＰＴＦＥ）多孔質を使用したエアフィルタ濾材において、厚みを厚くすること無く前記ＰＴＦＥ多孔質膜の目詰まりが防止されたエアフィルタ濾材を提供する。【解決手段】  フィルタ層１１およびプレフィルタ層１２が積層されたエアフィルタ濾材１０において、前記フィルタ層１１は、ＰＴＦＥ多孔質膜により形成し、前記プレフィルタ層１２は、空気の流れ（矢印）の上流側に配置し、前記プレフィルタ層１２に粘着剤を担持させる。前記粘着剤により、前記プレフィルタ層１２の捕集効率が向上し、前記ＰＴＦＥ多孔膜１１の目詰まりが防止できる。前記粘着剤としては、シリコーン系粘着剤が好ましい。【選択図】図１
2005169167.tif 000002
【特許請求の範囲】
【請求項１】
フィルタ層およびプレフィルタ層が積層されたエアフィルタ濾材であって、前記フィルタ層は、ポリテトラフルオロエチレン（ＰＴＦＥ）多孔質膜を含み、前記プレフィルタ層は、空気の流れの上流側に位置し、前記プレフィルタ層が、粘着剤を有しているエアフィルタ濾材。
【請求項２】
前記粘着剤が、シリコーン系粘着剤、ゴム系粘着剤およびアクリル系粘着剤からなる群から選択される少なくとも一つである請求項１記載のエアフィルタ濾材。
【請求項３】
プレフィルタ層が、フェルト、織布、不織布およびメッシュからなる群から選択される少なくとも一つから形成されたものである請求項１または２記載のエアフィルタ濾材。
【請求項４】
ＰＴＦＥ多孔質膜において、粒子径０．３〜０．５μｍの粒子の捕集効率が、９９．９７％以上であり、線速５．３ｃｍ／秒における圧力損失が５０〜２００Ｐａの範囲である請求項１から３のいずれかに記載のエアフィルタ濾材。
【請求項５】
さらに、通気性保護層を含み、これがプレフィルタ層よりも空気の流れの上流に配置されている請求項１から４のいずれかに記載のエアフィルタ濾材。
【請求項６】
エアフィルタ濾材全体において、粒子径０．３〜０．５μｍの粒子の捕集効率が、９９．９７％以上であり、線速５．３ｃｍ／秒における圧力損失が５０〜３００Ｐａの範囲である請求項１から５のいずれかに記載のエアフィルタ濾材。
【請求項７】
エアフィルタ濾材全体の厚みが、０．０６〜０．６ｍｍの範囲である請求項１から６のいずれかに記載のエアフィルタ濾材。
【請求項８】
枠体内にエアフィルタ濾材を配置したエアフィルタユニットであって、前記エアフィルタ濾材が、請求項１から７のいずれかに記載のエアフィルタであるエアフィルタユニット。
【請求項９】
その用途が、クリーンルーム用、空調機用およびタービン用からなる群から選択される少なくとも一つである請求項８記載のエアフィルタユニット。
【発明の詳細な説明】
【技術分野】
【０００１】
本発明は、エアフィルタ濾材に関する。
【背景技術】
【０００２】
従来、クリーンルーム等で使用されるエアフィルタユニットには、ガラス繊維にバインダーを加えて抄紙したガラス製エアフィルタ濾材が汎用されている。しかしながら、前記ガラス製エアフィルタ濾材には、その中に付着小繊維が存在し、加工による折り曲げ時に自己発塵するという問題があった。また、自己発塵を防止するためにバインダー量を増加させると、圧力損失が増大してしまうという問題もあった（特許文献１参照。）。
【０００３】
そのため、近年では、クリーンな材料であるポリテトラフルオロエチレン（ＰＴＦＥ）多孔質膜を含むエアフィルタ濾材が様々な分野で使用されている。ＰＴＦＥ多孔質膜は、圧力損失が非常に低く（高通気量で）、捕集効率が非常に高いため、塵埃捕集性能に優れている。しかしながら、ＰＴＦＥ多孔質膜は、粉塵の非常に少ないところでの使用（例えば、クリーンルーム内エアーの循環用フィルタ）では有効だが、ビル空調用やタービン用吸気フィルタ等で大気塵の濾過用に使用した場合、その高捕集効率故に多くの浮遊粒子を取り込んでしまい、その結果、目詰まりを起こして早期に圧力損失が増大してしまうという問題があった。そこで、ＰＴＦＥ多孔質膜より空気の流れの上流側に、プレフィルタ（不織布等の通気性部材）を設けることで、予め大きな粉塵を捕集し、ＰＴＦＥ多孔質膜の目詰まりを防止してエアフィルタ濾材の長寿命化を図る試みがなされている（特許文献２参照）。しかし、プレフィルタを厚くしないと、   ＰＴＦＥの目詰まり防止効果が得られないため、費用と省資源の点で問題があった。また、プレフィルタを厚くすると、プリーツ加工（連続したＷ字状の折り曲げ）が困難になるという問題もあった。
【特許文献１】特開昭６３−１６０１９号公報
【特許文献２】特開２０００−３００９２１号公報
【発明の開示】
【発明が解決しようとする課題】
【０００４】
そこで、本発明の目的は、ＰＴＦＥ多孔質を使用したエアフィルタ濾材であって、厚みを厚くすること無く前記ＰＴＦＥ多孔質膜の目詰まりが防止されたエアフィルタ濾材を提供することである。
【課題を解決するための手段】
【０００５】
前記目標を達成するために、本発明のエアフィルタ濾材は、フィルタ層およびプレフィルタ層が積層されたエアフィルタ濾材であって、前記フィルタ層は、ポリテトラフルオロエチレン（ＰＴＦＥ）多孔質膜を含み、前記プレフィルタ層は、空気の流れの上流側に位置し、前記プレフィルタ層が、粘着剤を有しているエアフィルタ濾材である。
【発明の効果】
【０００６】
本発明のエアフィルタ濾材では、プレフィルタ層が粘着剤を有しているので、これによって、プレフィルタ層を厚くすることなく、その捕集効率を向上することができ、この結果、ＰＴＦＥ多孔質膜の目詰まりを防止できる。したがって、本発明のエアフィルタ濾材は、圧力損失の上昇を遅らせることができて長寿命化し、またプリーツ加工にも支障が無い。
【発明を実施するための最良の形態】
【０００７】
本発明のエアフィルタ濾材において、前記粘着剤は、シリコーン系粘着剤、ゴム系粘着剤およびアクリル系粘着剤が好ましく、これらのなかで、より好ましいのはシリコーン系粘着剤である。
【０００８】
本発明のエアフィルタ濾材において、前記プレフィルタ層は、例えば、フェルト、織布、不織布およびメッシュ（網状シート）等から形成することができる。
【０００９】
本発明のエアフィルタ濾材の前記ＰＴＦＥ多孔質膜において、粒子径０．３〜０．５μｍの粒子の捕集効率が、９９．９７％以上であり、線速５．３ｃｍ／秒における圧力損失が５０〜２００Ｐａの範囲であることが好ましく、より好ましくは、前記圧力損失が５０〜１５０Ｐａの範囲である。なお、前記捕集効率および圧力損失は、後述の方法により測定できる。
【００１０】
本発明のエアフィルタ濾材において、さらに、通気性保護層を含み、これがプレフィルタ層よりも空気の流れの上流に配置されていることが好ましい。前記プレフィルタ層が、前記粘着剤により粘着性を有するので、取り扱いが悪くなる場合があり、前記通気性保護層があれば、この問題が解決できる。
【００１１】
本発明のエアフィルタ濾材全体において、粒子径０．３〜０．５μｍの粒子の捕集効率が、９９．９７％以上であり、線速５．３ｃｍ／秒における圧力損失が５０〜３００Ｐａの範囲であることが好ましく、より好ましくは、前記圧力損失が５０〜２００Ｐａの範囲である。なお、前記捕集効率および圧力損失は、後述の方法により測定できる。
【００１２】
本発明のエアフィルタ濾材全体の厚みは、０．０６〜０．６ｍｍの範囲であるのが好ましい。
【００１３】
本発明のエアフィルタユニットは、枠体内にエアフィルタ濾材を配置したエアフィルタユニットであって、前記エアフィルタ濾材が、前記本発明のエアフィルタ濾材である。本発明のエアフィルタユニットの用途は、特に制限されないが、例えば、クリーンルーム用、空調機用およびタービン用があげられ、好ましくは空調機用およびタービン用である。
【００１４】
つぎに、本発明のエアフィルタ濾材について詳しく説明する。
【００１５】
図１の断面図に、本発明のエアフィルタ濾材の一例を示す。図示のように、このエアフィルタ濾材１０は、ＰＴＦＥ多孔質膜製のフィルタ層１１およびプレフィルタ層１２とが積層されており、空気の流れ（矢印）の上流側にプレフィルタ層１２が配置されている。図示していないが、このプレフィルタ層１２は、粘着剤を有する。
【００１６】
前記ＰＴＦＥ多孔質膜において、その厚さは、例えば、１〜１００μｍの範囲であり、好ましくは２〜５０μｍの範囲である。また、その孔径は、例えば、０．５〜５０μｍの範囲である。また、前記ＰＴＦＥ多孔質膜の捕集効率および圧力損失は、前述のとおりである。
【００１７】
前記ＰＴＦＥ多孔質膜の製造方法の一例を以下に示す。まず、未焼成のＰＴＦＥ微粉末に液状潤滑剤を加えて均一に混和する。前記ＰＴＦＥ微粉末としては、特に制限されず、市販のものが使用できる。前記液状潤滑剤としては、前記ＰＴＦＥ粉末を濡らすことができ、後に除去できるものであれば特に制限されず、ナフサ、ホワイトオイル、流動パラフィン、トルエン、キシレン等の炭化水素油や、アルコール類、ケトン類およびエステル類の溶媒等が使用できる。また、これらは、単独で使用しても良く、若しくは二種類以上併用してもよい。
【００１８】
前記ＰＴＦＥ微粉末に対する液状潤滑剤の添加割合は、前記ＰＴＦＥ微粉末の種類、液状潤滑油の種類および後述するシート成形の条件等により適宜決定されるが、例えば、ＰＴＦＥ微粉末１００重量部に対して、液状潤滑剤５〜５０重量部の範囲である。
【００１９】
つぎに、前記混和物を未焼成状態でシート状に成形する。前記成形方法としては、例えば、前記混和物をロッド状に押し出した後、対になったロールにより圧延する圧延法や、板状に押し出してシート状にする押し出し法があげられる。また、両方法を組み合わせてもよい。このシート状成形体の厚みは、後に行なう延伸の条件等により適宜決定されるが、例えば、０．１〜０．５ｍｍの範囲である。
【００２０】
なお、得られたシート状成形体に含まれる前記液状潤滑剤は、続いて行なう延伸工程前に、加熱法または抽出法等により除去しておくことが好ましい。前記抽出法に使用する溶媒は、特に制限されないが、例えば、ノルマルデカン、ドデカン、ナフサ、ケロシン、スモイル等があげられる。
【００２１】
つぎに、前記シート状成形体に対して延伸を行なう。前記シート状成形体を一軸延伸または二軸延伸で延伸し多孔化する。例えば、前記シート状成形体の長手方向において、その長さが２〜３０倍の範囲になるように、温度３０〜３２０℃で延伸し、続いて、前記シート状成形体の幅方向において、その長さが２〜３０倍の範囲になるように、温度３０〜３２０℃で延伸する。前記延伸後、その延伸状態を保持して、ＰＴＦＥの融点（３２７℃）以上の温度に加熱して焼成することにより、機械的強度の向上と寸法安定性の増加を図ってもよい。以上のようにして、ＰＴＦＥ多孔質膜が製造できる。このようにして製造されたＰＴＦＥ多孔質膜は、ＰＴＦＥ粒子が繊維化して多孔構造となっているが、その平均繊維径は、０．０２〜０．３μｍであるのが好ましい。
【００２２】
なお、本発明におけるＰＴＦＥ多孔質膜は、前述の製造方法に制限されず、他の製造方法で製造されてもよい。
【００２３】
つぎに、前記プレフィルタ層は、比較的大きな粒子を捕捉する役目のものであるが、支持材としても機能することが好ましい。前記プレフィルタ層の形成材料は、特に制限されず、例えば、フェルト、織布、不織布、メッシュ（網目状シート）、その他の多孔質材料等が使用できる。なお、前記プレフィルタ層には、強度、捕集性、柔軟性、作業性の点からは不織布を使用することが好ましい。前記プレフィルタ層が繊維材料である場合には、その繊維として、例えば、セルロース、ビスコース等の半合成繊維、ポリエステル、ポリオレフィン、ポリアミド、アクリル、ポリスルフォン、ポリアミドイミド、ポリイミド、ポリフェニレンサルファイド、ポリフッ化ビニリデン等の合成繊維あるいはこれらの複合材等を用いることができる。
【００２４】
前記プレフィルタ層の厚さは、好ましくは０．０５〜１．００ｍｍの範囲であり、加工性の点から、より好ましくは０．０５〜０．３０ｍｍの範囲である。粘着剤を持つ前のプレフィルタにおいて、粒子径０．３〜０．５μｍの粒子の捕集効率が、２０％以上であり、線速５．３ｃｍ／秒における圧力損失が５〜２００Ｐａの範囲であることが好ましく、より好ましくは、前記捕集効率が、４０％以上であり、前記圧力損失が５〜１００Ｐａの範囲である。なお、前記捕集効率および圧力損失は、後述の方法により測定できる。
【００２５】
つぎに、前記プレフィルタ層は、粘着剤を有する。前記粘着剤には、特に制限はなく、例えば、ゴム系、アクリル系、シリコーン系等の粘着剤が使用できるが、耐熱性、耐候性の点からシリコーン系粘着剤が好ましい。シリコーン系粘着剤としては、例えば、東レ・ダウコーニングシリコーン社製商品名ＳＤ４５７０、ＳＤ４５８０、あるいは東芝シリコーン社製商品名ＴＳＲ１５１２等があげられる。
【００２６】
前記プレフィルタ層に粘着剤を担持させる方法としては、特に制限はなく、例えば、粘着剤溶液を塗布し、その後乾燥する方法等がある。前記粘着剤溶液の濃度は、例えば、０．０１〜５重量％、好ましくは０．０１〜３重量％である。前記粘着剤溶液に使用する溶媒は、例えば、トルエン、キシレン等がある。前記塗布の方法は、特に制限されず、例えば、スプレー法、キスコート法、ディッピング法等があるが、粘着剤を均一に含浸できる点でディッピング法が好適である。ディッピング法では、例えば、プレフィルタ層を、前記粘着剤溶液に浸漬し、フィルタ内部に粘着剤溶液が浸透したところで引き上げて乾燥する。塗布後の乾燥は、特に制限されないが、６０〜１００℃の加熱乾燥が好ましい。なお、通気性を確保するため、粘着剤含浸後のプレフィルタ層の圧力損失上昇率を２０％以下に抑えるよう、粘着剤の希釈濃度を調整して塗布するのが好ましい。プレフィルタ層における粘着剤の付着割合は、例えば、プレフィルタの単位面積１ｍ２あたり０．１〜１０（ｇ／ｍ２）の範囲、好ましくは０．１〜３（ｇ／ｍ２）の範囲であり、プレフィルタ層の表面積の１０〜５０％を覆うのが好ましい。また、粘着剤処理後のプレフィルタにおいて、粒子径０．３〜０．５μｍの粒子の捕集効率が、３０％以上であり、線速５．３ｃｍ／秒における圧力損失が５〜２００Ｐａの範囲であることが好ましく、より好ましくは、前記捕集効率が、５０％以上であり、前記圧力損失が５〜１００Ｐａの範囲である。なお、前記捕集効率および圧力損失は、後述の方法により測定できる。
【００２７】
前記フィルタ層（ＰＴＦＥ多孔質膜）とプレフィルタ層とは、接着して一体化することが好ましい。その接着方法は、特に制限されず、例えば、予め熱接着性をもった通気性部材製のプレフィルタ層をＰＴＦＥ多孔質膜にラミネートする方法、熱溶融性のネットないしメッシュを間に挟んで前記両層をラミネートする方法、微細な点状ないし線状に接着剤を塗布し接着する方法等が挙げられる。接着剤としては、２液混合型や熱による自己架橋型の接着剤等を用いることができる。２液混合型としてはエポキシ樹脂、熱による自己架橋型としては酢酸ビニル−エチレン共重合体やエチレン−塩化ビニル共重合体等が好適である。
【００２８】
本発明のエアフィルタ濾材は、前述の理由により、必要に応じて、図２に示すように、プレフィルタ層２２より空気の流れ（矢印）の上流側に、さらに、通気性保護層２３を積層した構造としてもよい。同図において、２１はフィルタ層、２０はエアフィルタ濾材を示す。前記通気性保護層は、前記プレフィルタ層と同様の材料を使用することができるが、通気性の高いものが好ましい。前記通気保護層と前記プレフィルタ層との接着方法は、前述の方法と同様である。前記通気性保護層の捕集効率および圧力損失は、粘着剤を有しないプレフィルタ層と同様である。通気性保護層の厚みは、例えば、０．０３〜１ｍｍ、好ましくは０．０５〜０．３ｍｍの範囲である。
【実施例１】
【００２９】
つぎに、本発明の実施例について、比較例と併せて説明する。なお、実施例および比較例における各特性の測定方法は、以下に示すとおりである。
【００３０】
（１）目付け量
ポリプロピレン不織布またはポリエチレン（ＰＥ）／ポリエチレンテレフタレート（ＰＥＴ）の芯鞘構造繊維製の不織布を１００ｃｍ２にサンプリングし、その重さを電子天秤により測定して１ｍ２当たりの質量を求めた。
【００３１】
（２）圧力損失
サンプル（粘着剤を持つ前のプレフィルタ層、粘着剤処理後のプレフィルタ層またはエアフィルタ濾材）を有効面積１００ｃｍ２の円形ホルダーにセットし、入口側から大気塵を供給しつつ、前記入口側と出口側に圧力差を与え、線速（空気の透過速度）を流量計で５．３ｃｍ／秒に調製して前記大気塵を透過させ、圧力損失（単位：Ｐａ）を圧力計（マノメーター）で測定した。なお、前記大気塵とは、雰囲気中に浮遊している塵埃をいう。
【００３２】
（３）捕集効率
捕集効率は、ＪＩＳ  Ｋ  ３８０３の除菌用空気ろ過デプスフィルタのエアロゾル捕集性能試験方法により、粒子系０．３〜０．５μｍのジオクチルフタレート（ＤＯＰ）の粒子を用いて測定した。捕集効率は、下記（数１）による。
（数１）    捕集効率（％）＝（１−下流側の粒子数／上流側の粒子数）×１００
下流側の粒子数の単位：個／リットル
上流側の粒子数の単位：個／リットル
図１の構造のエアフィルタ濾材を作製した。すなわち、まず、ＰＴＦＥファインパウダー（旭・ＩＣＩフロロポリマーズ社製、商品名フルオンＣＤ−１２３）１００重量部に対して液状潤滑剤（流動パラフィン）３０重量部を均一に混合し、この混合物を圧力２ＭＰａで予備成形した。ついで、予備成形物をロッド状に押し出し成形し、このロッド状物を一対の金属製圧延ロール間に通して、厚さ０．２ｍｍのシート状ＰＴＦＥ成形体を得た。つぎに、ノルマルデカンを用いた抽出法により、前記シート状ＰＴＦＥ成形体から前記液状潤滑剤を除去した後、ロールに巻き取った。ロールに巻き取ったＰＴＦＥ成形体をロール延伸法により、長さが長手方向の２０倍になるように３７０℃で延伸を行った。続いて、テンターを用いてその長さが幅方向に１０倍になるように１００℃で延伸し、ＰＴＦＥ多孔質膜（フィルタ層）１１を得た。つぎに、プレフィルタ層１２として、繊維径約１０μｍ、目付け量４０ｇ／ｍ２、線速５．３ｃｍ／秒での圧力損失が５０Ｐａである市販のポリプロピレン不織布を用い、それをトルエンにて０．５重量％に希釈したシリコーン系粘着剤（東レ・ダウコーニングシリコーン社製、商品名ＳＤ４５７０）にディッピングコーティングし、１００℃で２分間乾燥させた。粘着剤含浸後のプレフィルタ層の圧力損失は６０Ｐａであった。その後、ＰＴＦＥ多孔質膜（フィルタ層）１１とプレフィルタ層１２とを、不織布（繊維径２０μｍ、目付け量３０ｇ／ｍ２のＰＥ／ＰＥＴの芯鞘構造繊維製の不織布）を介して積層し、これを１５０℃に加熱した一対のロールの間に通過させることによりラミネートを行い、エアフィルタ濾材１０を得た。作製したエアフィルタ濾材１０の厚さは０．４６ｍｍ、圧力損失は１８０Ｐａ、捕集効率は９９．９９９７％であった。このエアフィルタ濾材１０について、前述の方法により、経時的な圧力損失の変化を調べた。その結果を図３のグラフに示す。
（比較例１）
粘着剤処理を行わない以外は、実施例１と同様にして、ＰＴＦＥ多孔質膜とＰＥ／ＰＥＴの芯鞘構造繊維製の不織布（目付け量３０ｇ／ｍ２）の熱ラミネート積層体を作製した。作製した熱ラミネート積層体の厚さは０．４６ｍｍ、圧力損失は１７０Ｐａ、捕集効率９９．９９８５％であった。この熱ラミネート積層体について、前述の方法により、経時的な圧力損失の変化を調べた。その結果を図４のグラフに示す。
（比較例２）
実施例１と同様にして、ＰＴＦＥ多孔質膜を作製した。このＰＴＦＥ多孔質膜について、前述の方法により、経時的な圧力損失の変化を調べた。その結果を図５のグラフに示す。
（比較例３）
粘着剤処理を行わず、且つ、ＰＥ／ＰＥＴの芯鞘構造繊維製の不織布（目付け量８０ｇ／ｍ２）を用いた以外は、実施例１と同様にして、ＰＴＦＥ多孔質膜と前記不織布の熱ラミネート積層体を作製した。作製した熱ラミネート積層体の厚さは０．７２ｍｍ、圧力損失は２２０Ｐａ、捕集効率９９．９９９７％であった。この熱ラミネート積層体について、前述の方法により、経時的な圧力損失の変化を調べた。その結果を図６のグラフに示す。
【００３３】
図３に示すように、実施例のエアフィルタ濾材は、４０時間を過ぎても圧力損失がほとんど上昇しなかった。これに対し、図４に示すように、比較例１では、４０時間前から急激に圧力損失が上昇し、図５に示すように、比較例２では、１０時間を過ぎる前から圧力損失が上昇した。また、図６に示すように、比較例３では、実施例と同様に、４０時間を過ぎても圧力損失がほとんど上昇していないが、粘着剤処理を行っていないため、プレフィルタ層を厚くせねばならず、プリーツ加工が困難となる。
【産業上の利用可能性】
【００３４】
本発明のエアフィルタ濾材は、空調機、タービン、クリーンルーム内エアーの循環用フィルタ等のエアフィルタ濾材として利用可能である。
【図面の簡単な説明】
【００３５】
【図１】本発明におけるエアフィルタ濾材の一例の断面図である。
【図２】本発明におけるエアフィルタ濾材のその他の例の断面図である。
【図３】本発明の一実施例における圧力損失の経時変化を示すグラフである。
【図４】比較例における圧力損失の経時変化を示すグラフである。
【図５】その他の比較例における経時変化を示すグラフである。
【図６】さらにその他の比較例における経時変化を示すグラフである。
【符号の説明】
【００３６】
１０、２０  エアフィルタ濾材
１１、２１  フィルタ層
１２、２２  プレフィルタ層
２３  通気性保護層
【図１】
2005169167.tif 000003
【図２】
2005169167.tif 000004
【図３】
2005169167.tif 000005
【図４】
2005169167.tif 000006
【図５】
2005169167.tif 000007
【図６】
2005169167.tif 000008